Brevet FR2567895A1 — publié le 19860124

1. Polymère à insaturations éthyléniques comportant des groupements silylmétallocènes, procédé de fabrication de ce polymère, et compo- sition propulsive ayant comme liant ce polymère. La présente invention concerne des polymères comportant des insatu- rations éthyléniques, sur au moins certaines desquelles sont addi- tionnés des groupements silylmétallocènes, un procédé de fabrication de ces polymères et une composition solide propulsive ou propergol dont le liant est constitué au moins en partie par au moins un des ces polymères. L'invention a plus particulièrement pour objet un polymère comportant des insaturations de type vinylique fixées sur la chaîne du polymère et des groupes fonctionnels terminaux, des groupements métallocènes étant additionnés sur au moins une partie des insaturations par l'intermédiaire de liaisons de type silanique. Les composés métallocènes et notamment les ferrocènes sont utilisés depuis très longtemps dans les compositions propulsives comme cata- lyseur de combustion. Toutefois, ces composés étant simplement mélangés dans la composition propulsive, ils ont tendance à migrer, au cours du vieillissement, vers la surface du bloc. Cette migration induit un gradient de concentration en ferrocène dans le bloc, ce qui génère des irrégularités dans sa combustion, et en outre, peut affec- ter l'adhérence de l'inhibiteur sur le propergol. De nombreuses solutions ont été proposées, pour diminuer ou éliminer la migration des ferrocènes, dans les compositions solides propul- 2. sives. Une de ces solutions consiste à modifier la molécule de ferrocène en additionnant sur celle-ci des fonctions isocyanates ou hydroxyles, ces fonctions réagissant ensuite sur les groupements terminaux du polymère, par exemple les fonctions hydroxyles ou car- boxyles d'un polybutadiène hydroxytéléchélique ou carboxytéléché- lique. Cette solution est décrite, notamment, dans les brevets US n 3 932 240 et 3 843 700. Ainsi, les composés ferrocènes, liés chimiquement au polymère, ne migrent plus dans la composition pro- pulsive. Toutefois, cette solution présente deux inconvénients importants. En effet, soit elle ne permet d'incorporer qu'une très faible quantité de ferrocène dans la composition, étant donné que le nombre de fonctions terminales libres dans le polymère réticulé est très faible par rapport à la masse de ce polymère, soit, si l'on fixe le ferrocène sur le prépolymère, elle entraine une diminution impor- tante du nombre de fonctions terminales, et ne permet pas d'obtenir une composition polymérisée présentant des caractéristiques mécani- ques convenables. Il a également été proposé de réaliser un polymère obtenu par polymé- risation d'un composé du ferrocène, tel que le vinylferrocène, avec le butadiène pour donner un polymère à terminaisons carboxyliques. Cette solution ne permet pas d'incorporer une quantité suffisante de fer, si l'on veut conserver à la composition polymérisée des proprié- tés mécaniques suffisantes. Enfin, dans une autre solution illustrée par le brevet US n 4 023 994 il a été proposé de fixer le ferrocène sur le plasti- fiant ajouté à la composition propulsive. Toutefois, ce procédé ne supprime pas la migration du catalyseur de combustion dans la compo- sition de propergol. L'invention a pour but de remédier à tous ces inconvénients en proposant un polymère comportant des groupements métallocènes, et 3. notamment des groupements ferrocènes, fixes sur sa chatne sans que les fonctions terminales du polymère ne soient affectées; en consé- quence, les caractéristiques mécaniques du polymère réticulé ne seront pas ou que faiblement affectées. La quantité de métallocène ou la teneur en métal du polymère obtenue est élevée, et permet la réalisation d'une composition propulsive ayant comme liant ce poly- mère et présentant une teneur en métal convenable pour obtenir les vitesses de combustion élevées. A cet effet, le polymère proposé par l'invention comporte des insa- d turations éthyléniques, sur au moins certaines desquelles sont additionnés des groupements de formule (I) suivante: R3 - Si - R1 - (C5H4) M(C5H5) (I) à2 dans laquelle: M représente un métal de transition choisi dans le groupe comprenant le fer, l'osmium, le ruthénium, le nickel, le cobalt, le manganese ou le titane; R1 représente un reste aliphatique substitué ou non, un reste aromatique substitué ou non; R2, R3 qui peuvent être différents ou identiques, représentent un reste aliphatique substitué ou non, un reste aroma- tique substitué ou non, un groupement -[R1 - (C5H4)M(C5H5]. Les groupements de formule (I) sont appelés "groupements silylmétal- locènes". Selon une autre caractéristique de l'invention, au moins certaines des insaturations éthyléniques contenues dans le polymère sont de type vinylique, les groupements silylmétallocènes étant de préférence additionnés sur au moins une partie de ces insaturations de type vinylique. Avantageusement, les insaturations de type vinylique sont portées par les atomes de carbone constituant la chatne du polymère, les atomes de carbone terminaux portant des groupes fonctionnels. 4. Ainsi, les groupements silylmétallocènes sont additionnés uniquement sur les insaturations de type vinylique pendantes, et ne réagissent pas avec les groupes fonctionnels terminaux du polymère. De ce fait il est possible de réticuler ce polymère par l'intermédiaire de ses groupes fonctionnels terminaux et également par les insaturations éthyléniques non saturées par les groupements silylmétallocènes. Toutefois, il est possible, selon l'invention, d'additionner les groupements silylmétallocènes sur des insaturations éthyléniques contenues dans la chatne du polymère. Dans ce cas, selon la nature des fonctions terminales du polymère, des groupements silylmétal- locènes pourront réagir avec ces fonctions terminales. Il en est ainsi quand ces fonctions terminales sont des groupes hydroxyles, carboxyles ou des insaturations de type vinylique, par exemple. En conséquence, les polymères convenant à l'invention sont les polymères contenant des insaturations éthyléniques dans leur chaîne, et/ou des insaturations de type vinylique pendantes ou terminales, avec ou sans groupes fonctionnels terminaux. On peut citer à titre d'exemple de polymères convenables A l'invention, les polymères obtenus par polymérisation ou copolymérisation de composés diéniques tel que les polybutadiènes, polyisoprènes par exemple. Les polymères insaturés obtenus par condensation. Les polymères convenables pour le mode de réalisation préféré de l'invention sont les polymères contenant des insaturations éthylé- niques dont au moins certaines sont de type vinylique et sont pen- dantes par rapport aà la chafne du polymère. De tels polymères sont obtenus par polymérisation ou copolymérisation de composés diéniques, tels que les polybutadiènes A polymérisation 1-2 et 1-4, les poly- isoprènes A polymérisation 1-2, 3-4 et 1-4. Avantageusement, ces polymères ont des groupes fonctionnels terminaux par exemple des groupes hydroxyles ou carboxyles. 5. Les polymères préférés de l'invention, sont les polybutadiènes hydroxytéléchéliques ou carboxytéléchéliques contenant des insatu- rations de type vinylique. Les groupements silylmétallocènes sont additionnées sur le nombre désiré d'insaturation de type vinylique contenues dans le polymère, avantageusement sur au plus 60 % de ces insaturations et de préfé- rence sur 15% environ à 40% environ de celles-ci. Les groupes fonc- tionnels du polymère, par exemple les groupes hydroxyles d'un poly- butadiène hydroxytéléchélique ou les groupes carboxyles d'un poly- butadiène carboxytéléchélique ne réagissent pas avec les groupements silylmétallocènes et sont donc libres pour participer à la réticu- lation du polymère en présence d'un réticulant tel qu'un polyiso- cyanate ou un polyépoxyde. Il est également possible, selon l'invention, d'additionner un grou- pement silylmétallocène sur la totalité des insaturations de type vinylique contenues dans le polymère, sans que les groupes fonc- tionnels terminaux du polymère réagissent avec les groupements silyl- métallocènes. Les groupements silylmétallocènes préférés de l'invention sont les groupements silylferrocènes de formule I avec M représentant l'atome de fer. Les radicaux R2, R3 sont de préférence des radicaux méthyl, éthyl, ou le groupement -[R1 - (C5H4) Fe (C5H5. Le radical R1 peut être une chaîne méthylénique substituée ou non, un radical phénylène, benzilydène ou benzylène. Dans le mode de réalisation préféré de l'invention, le radical R1 représente une chaîne méthylénique de formule +CH2+n, dans laquelle n est compris entre 1 et 6. 6. Ces polymères contenant des groupements silylmétallocènes peuvent être utilisés dans de nombreuses applications et notamment, pour constituer partiellement ou en totalité le liant d'une composition solide propulsive, cette application étant un autre objet de la présente invention. En effet, les propergols dits composites sont constitués essentiel- lement d'un liant inerte tel que, par exemple, un polymère à base de polybutadiène hydroxytéléchélique (PBHT) ou carboxytéléchélique (PBCT) réticulé avec un polyisocyanate ou un polyépoxy, d'un oxydant, le plus souvent un oxydant minéral tel que le perchlorate d'ammonium par exemple, et éventuellement un combustible tel que l'aluminium, par exemple. Les propergols composites comprennent également de nombreux additifs tels que des plastifiants, des antioxydants, des catalyseurs de polymérisation, et des catalyseurs de combustion. Comme catalyseurs de combustion, on utilise généralement des métallocènes et de pré- férence des ferrocènes. Dans la composition propulsive conforme à l'invention, le propergol composite comprend les mêmes éléments que ceux décrits ci-dessus et couramment employés. Toutefois le liant inerte est constitué tota- lement ou en partie, par un polymère conforme A l'invention, portant des groupements silylmétallocenes. De ce fait, il n'est plus nécessaire d'ajouter à la composition propulsive un catalyseur de combustion, celui-ci étant fixé direc- tement sur le polymère. Par ailleurs, le polymère conforme A l'invention est réticulé avec un système de réticulation identique a celui utilisé pour la réticula- tion des polymères classiques. Ainsi, pour un polybutadiène hydroxy- téléchélique portant des groupements silylmétallocènes, l'agent de réticulation est un polyisocyanate, tel que le toluène diisocyanate, 7. l'isophrone diisocyanate, l'hexaméthylène diisocyanate, le triméthyl- hexane diisocyanate, le méthyl dicyclohexoyle diisocyanate, par exemple. De manière analogue, pour un polybutadiène carboxytéléché- lique conforme à l'invention, l'agent de réticulation est un poly- époxyde, par exemple, l'Epon 812 commercialisé par la Société Schell ou un polyaziridine, par exemple, le tris (méthyl 2-aziridinyl 1) phosphine oxyde (MAPO). Le taux de catalyseur de combustion dans le propergol qui est géné- ralement exprimé par le taux de métal, par exemple par le taux-de fer, dans la composition, peut être controlé par, d'une part la quantité de polymère contenue dans le propergol, et d'autre part le nombre de groupements silylmétallocènes fixés sur chaque molécule de polymère. De plus, il est généralement possible d'augmenter la teneur en métal en fixant des groupements silylmétallocênes contenant des radicaux R2, R3 représentant le groupement -[R1-(C5H4)M(C5H5)]. Il est ainsi possible d'obtenir des polymères contenant de 3 % environ à 15 % environ, en poids de métal, et des propergols conte- nant, en poids, de 0,2 % à 4 % environ de métal. Comme cela sera illustré dans les exemples ci-dessus, les propriétés mécaniques des propergols conformes à l'invention sont convenables et de même ordre que celles d'un propergol obtenu avec un polymère classique. Par ailleurs, les caractéristiques de la combustion de ces composi- tions tant du point de vue de la vitesse de combustion, que de celui de l'exposant de pression sont du même ordre que celles des proper- - gols composites à liant constitué par des polymères classiques et pour un taux de métal, par exemple de fer, équivalent, le métal étant apporté par l'addition de catalyseurs de combustion dans les proper- gols composites de l'art antérieur. Enfin, dans les compositions-propulsives de l'invention, on n'observe plus le phénomène de jaunissement des faces du bloc de propergol ou 8. de la couche inhibitrice appliquées sur le bloc de propergol, pro- voqué par la migration du catalyseur de combustion. Cette observation montre un des résultats importants de l'invention, à savoir la fixa- tion du catalyseur de combustion dans la composition propulsive, et cela sans altération sensible des propriétés mécaniques de la composi- tion et de ses caractéristiques de combustion. Par ailleurs, les propergols- conformes à l'invention sont obtenus selon un procédé de fabrication usuel, analogue A celui utilisé pour la fabrication des propergols composites A liant en polymère ne portant pas de groupements silylmétallocènes. Ce procédé est illustré dans les exemples ci-dessous. La présente invention propose également un procédé de fabrication des polymères conformes à l'invention. Ce procédé consiste dans une première étape, à faire réagir, en présence de catalyseur d'hydrosilylation, un polymère comportant des insaturations éthyléniques, avec un composé silylmétallocène de formule suivante: R2 Si - R1 - (C5H4)M(C5H5) II dans laquelle R1, R2, R3 et M ont les mêmes significations que dans la formule (I) indiquée précédemment; puis dans une seconde étape à précipiter le polymère résultant par addition dans le milieu réac- tionnel d'un composé ou mélange de composés ne dissolvant pas ledit polymère résultant; et dans une troisième étape à séparer et récu- pérer le polymère résultant par, par exemple, décantation, filtra- - 30 tion, centrifugation ou par tout autre-procédé de séparation adapté. Les catalyseurs d'hydrosilylation convenables pour l'invention sont les peroxydes, le platine, l'acide hexachloroplatinique (H2PtC16,6H20), les métaux carbonyles tels que le cobalt carbonyle, le nickel-carbo- nyle, et analogues. Le catalyseur préféré de l'invention est l'acide hexachloroplatinique. 9. Les composés ou mélange de composés convenables pour précipiter le polymère produit par la réaction de la première étape sont le métha- nol, l'éthanol, l'acétone, un mélange acétone-éthanol ou tout autre composé ou mélange ne dissolvant pas le polymère transformé, mais étant des solvants des produits de départ et du catalyseur. La première étape peut être conduite en milieu hétérogène et sans solvant, ou en milieu homogène par l'addition aux produits de départ d'un solvant ou mélange de solvants commun au polymère et au silyl- métallocène. Les solvants préférés de l'invention sont le tétrahydrofuranne, le benzène, le toluène, l'hexane, le tétrachlorure de carbone. La réaction est réalisée à une température, comprise entre -5 C environ et 90 C environ selon le solvant utilisé et le taux désiré de transformation des doubles-liaisons. La quantité de silylmétallocène mise en oeuvre correspond à la quantité stoechiométrique nécessaire pour transformer le nombre de double-liaisons désiré. Avantageusement, on ajoute un excès d'environ % de silylmétallocène par rapport à la quantité stoechiométrique. Les conditions ci-dessus correspondent au mode de réalisation préféré de l'invention, et permettent d'additionner les groupements silylmé- tallocènes principalement sur les doubles liaisons de type vinylique sans réaction avec les groupes fonctionnels terminaux, et sans pro- voquer une réticulation ou un pontage qui augmenterait le poids moléculaire du prépolymère et donc sa viscosité. Il est également possible selon l'invention, d'additionner des groupements silylmétallocènes sur les doubles-liaisons contenues dans la chaîne du prépolymère, en conduisant la réaction à des tempéra- tures supérieures à 90"C ou par le choix du catalyseur et de la concentration de celui-ci dans le milieu réactionnel. 10. Pour extraire le prépolymère modifié du milieu réactionnel, dans le mode de réalisation préféré de l'invention, on précipite le prépo- lymère en additionnant dans le milieu réactionnel un mélange acétone- méthanol. On récupère le précipité par décantation et centrifugation. Avantageusement, on évapore le résidu de solvant par évaporation sous vide. Les exemples ci-dessous, donnés uniquement à titre indicatif, illus- trent plus clairement l'invention. Dans ces exemples, le symbole Fc représente le radical (C5H5)Fe(C5H4+. Exemple 1 - Préparation d'un prépolymère polybutadiène hydroxytéléchélique portant des groupements diméthylsilyltétraméthylène ferrocène. On additionne 50 g de prépolymère polybutadiène hydroxytéléclhélique commercialisé par la société ARCO sous la dénomination "R 45MW, ce polymère ayant une température vitreuse de -80 C, dans 1,8 1 d'hexane sec (28 g/1 de prépolymère). On chauffe le mélange sous agitation à 600C, puis on ajoute 1 ml de solution alcoolique d'acide hexachloroplatinique. CH3 On additionne ensuite 15 g de Fc - (CH2)4 - Si - H dissous dans 20 ml CH3 d'hexane, représentant la quantité théorique pour saturer 15 % des insaturations totales du prépolymère, additionnée d'un excès de l'ordre de 10 %. La température est maintenue pendant 24 heures à 60 C, puis le mélange est refroidi à température ambiante. On ajoute un mélange acétone-méthanol pour précipiter le prépolymère 11. modifié. Ce dernier est ensuite récupéré par décantation et centri- fugation. L'avancement de la réaction d'hydrosilylation est suivi par analyse spectrale Infra-rouge, et notamment par la disparition de la bande à 2100 cm correspondant à la liaison Si-H. Le taux de modification des doubles liaisons du prépolymère est déterminé par le dosage du ferrocène greffé. Celui-ci est réalisé par analyse RMN en introduisant un étalon, par exemple le benzène, dans le polymère modifié, et à comparer les pics respectifs du benzène et du ferrocène greffé. Dans l'exemple ci-dessus, on observe que 11,1 % des doubles-liaisons ont été modifiées, ce qui correspond à un rendement de 74 % par rapport au composé silylferrocène engagé. L'analyse RMN montre également que dans l'exemple ci-dessus environ 56 % des doubles-liaisons de type vinylique ont été modifiées, tandis que seulement 1 % environ des doubles-liaisons éthyléniques (diéni- ques) ont été saturées. De plus, l'analyse par chromatographie par perméation de gel montre qu'aucune réaction de pontage ne s'est produite lors de la modifica- tion du prépolymère. En outre, le dosage des fonctions hydroxyles terminales du prépoly- mère modifié indique que sa fonctionnalité (environ 2,3) est sensi- blement égale à celle du prépolymère de départ. Par ailleurs, la température de transition vitreuse du prépolymnère modifié est de l'ordre de -60 C. Exemple 2 Selon le même procédé que dans l'exemple 1 et avec les mêmes produits 12. de départ, mais en ajoutant seulement 10,5 g de: CH Fc - (CH2)4 - Si - H, CH3 représentant la quantité théorique pour obtenir une modification de % des insaturations totales du prépolymère PBHT, on a obtenu un prépolymère modifié ayant 7,7 % de ces doubles-liaisons saturées (38 % des liaisons vinyliques et 0,5 % des liaisons éthyléniques), ce qui correspond à un rendement de 77 % par rapport au composé silylferrocène engagé. La température de transition vitreuse de ce prépolymére modifié est de -65 C. Exemples 3, 4 De manière identique aux exemples 1, 2 on a réalisé un prépolymère modifié, en utilisant un diméthylsilylbenzylferrocène à la place du diméthylsilyl tétraméthylène ferrocene. Les résultats obtenus rassemblés dans le tableau ci-dessous, sont semblables à ceux obtenus dans les exemples 1, 2. taux d'insaturations:: : :* modifiées: Rendement: Tv: :----------------------------: par rapport au: % théorique % mesuré: silylferrocène ::: _:= : 15 %: 10,3 %: 72 %: - 50 C: :: :: %: 7,7 %: 77 %: - 55 C: Exemples 5, 6 Selon le même procédé que celui décrit dans l'exemple 1, mais en 13, utilisant comme silylferrocène, les composés suivants: CH a) Fc -(CH2)2 Si - H CH3 b) [Fc- (CH2)4]3 - Si-H on prépare un prépolymère PBHT modifié, ayant une teneur de 3 % en poids de fer. Les prépolymères modifiés obtenus ont comme température de transition vitreuse - 71 C avec le composé a et -74 C avec le composé b. Exemple 7 On prépare un prépolymere polybutadiène carboxytéléchélique modifié par greffage de: CH3 ?3 Fc - (CH2)4 - Si - H, CH3 selon un mode opératoire identique à celui de l'exemple 1. Le taux de doubles-liaisons saturées est de l'ordre de 1,90 %. Exemple 8 Le prépolymère modifié obtenu à l'exemple 1 est utilisé comme liant dans une composition propulsive appelée composite.- Ainsi, un propergol ayant la composition pondérale suivante: - prépolymère modifié 13 - méthyldicyclohexyl diisocyanate 1,20 - perchlorate d'ammonium 80 - aluminium 2 - dibutyldilaurate d'étain 0,20 - plastifiant 3,60 14. a ét6 r6alisé, selon la méthode classique de préparation des compo- sitions de propergol, appelée méthode globale. Le taux de fer dans le propergol est de 0,94 %. Les propri6tés mécaniques du propergol obtenu sont: Sm (MPa): 1 ê: 28% em: 31% er: 33 % Des essais de tir réalis6s en strand burner ont montr6 que la vitesse de combustion V de cette composition est du même ordre que celle obtenue pour des propergols composites contenant un catalyseur de combustion non lié chimiquement au polymère. De plus, comme les résultats rassemblés dans le tableau I ci-dessous le montrent, l'ex- n posant de pression n, dans l'expression V + aPn est faible pour les valeurs de vitesse de combustions mesur6es. : P (MPa):V (mm/s): n: : 3: 41,7:: : 7: 55,9:0,44: : 12: 78,8:: : 20: 92,6:: Dans l'expression ci-dessus, P représente la pression de combustion a *étant le coefficient de pression. Un autre r6sultat important de l'invention est observé visuellement. En effet, dans des blocs de propergol contenant un catalyseur de combustion non li6, la migration de ce catalyseur se traduisait par un jaunissement de l'inhibiteur et une combustion non uniforme sur la section du bloc. Dans un bloc réalis6 avec un propergol conforme à l'invention, ce ph6nomène de vieillissement n'est plus observé, ce qui augmente la durée de vie de ces blocs et permet d'obtenir une vitesse de combustion sensiblement homogène sur la section du bloc. 15. Revendications 1. Polymère comportant des insaturations éthyléniques, caractérisé en ce qu'il comprend, additionnés sur au moins certaines desdites insatu- rations éthyléniques, des groupements silylmétallocènes de formule: R3 iR- Si - R1 - (C5H4)M(C5H5) () dans laquelle: M représente un métal de transition choisi dans le groupe comprenant le fer, l'osmium, le ruthé- nium, le nickel, le cobalt, le manganèse ou le titane. R1 représente un reste aliphatique substitué ou non, un reste aromatique substitué ou non. R2, R3 qui peuvent être différents ou identiques, représentent un reste aliphatique substitué ou non, un reste aromatique substitué ou non, un groupement -[R1 - (C5H4)M(C5H5)]. 2. Polymère selon la revendication 1, caractérisé en ce que au moins certaines des insaturations éthyléniques précitées du polymère sont des insaturations de type vinylique, les groupements silylmétallo- cènes précités étant additionnés sur au moins une partie desdites insaturations de type vinylique. 3. Polymère selon la revendication 2, caractérisé en ce que les insaturations de type vinylique précit6es sont portées par les atomes de carbone constituant la chaîne du polymère, les atomes de carbone terminaux portant des groupes fonctionnels différents. 4. Polymère selon la revendication 3, caractérisé en ce que le po- lymère précité est un polybutadiène comportant au moins des insatu- rations de type vinylique, et des groupes fonctionnels terminaux 16. choisis dans le groupe comportant les groupes hydroxyles et car- boxyles. 5. Polymère selon l'une des revendications précédentes, caractérisé en ce que le groupement silylmétallocène précité est un groupement silylferrocène, N représentant l'atome de fer dans la formule (I). 6. Polymère selon l'une des revendications précédentes, caractérisé en ce que dans la formule (I) précitée, le radical R1 représente une chaîne carbonée aliphatique de formule (CH,+n dans laquelle n est compris entre 1 et 6. 7. Polymère selon l'une des revendications précédentes caractérisé en ce que les groupements silylmétallocènes précités sont additionnés sur au plus 60 % des insaturations de type vinylique contenues dans le polymère. 8. Polymère selon la revendication 7, caractérisé en ce que les groupements silylmétallocènes précités sont additionnés sur 15 % a 40 % des insaturations de type vinylique contenues dans le polymère. 9. Procédé de fabrication d'un polymère selon l'une des revendica- tions précédentes, caractérisé en ce qu'il comprend les étapes sui- vantes: a) faire réagir, en présence d'un catalyseur d'hydrosilylation, un polymère comportant des insaturations éthyléniques, avec un composé silylmétallocene de formule suivante: R2 H - Si - R1 - (C5H4)M(C55) (II) R3 dans laquelle: M représente un métal de transition choisi dans le groupe comprenant le fer, l'osmium, le ruthé- nium, le nickel, le cobalt, le manganèse ou le titane; 17. R1 représente un reste aliphatique substitué ou non, un reste aromatique substitué ou non; R2 R3 qui peuvent être différents ou identiques, représentent un reste aliphatique substitué ou non, un reste aromatique substitué ou non, un groupement fR1 - (C5H4)M(C5H5s. b) précipiter le polymère résultant par addition dans le milieu réactionnel, d'un composé ou mélange de composés non solvant dudit polymère; c) séparer ledit polymère précipité du milieu réactionnel. 10. Procédé selon la revendication 9, caractérisé en ce qu'il consiste à ajouter un solvant commun au polymère et au composé silylmétallo- cène pour réaliser l'étape a précitée d'hydrosilylation. 11. Procédé selon la revendication 10, caractérisé en ce que le solvant commun précité est choisi dans le groupe comprenant le tétra- hydrofuranne, le benzène, le toluène, l'hexane, le tétrachlorure de carbone. 12. Procédé selon la revendication 9, caractérisé en ce que l'étape a précitée est réalisée en milieu hétérogène. 13. Procédé selon l'une des revendications 9 à 12, caractérisé en ce que l'étape a précitée est réalisée à une température comprise entre -5 C et +90 C. 14. Procédé selon l'une des revendications 9 à 13, caractérisé en ce que certaines des insaturations éthyléniques précitées du polymère sont de type vinylique, le nombre de moles de composé silylmétallo- cène ajouté par mole de polymère est égal au nombre d'insaturations de type vinylique contenues dans une mole de polymère sur lesquelles 18. on désire additionner ledit composé silylmétallocène, augmenté d'un excès de 10 % environ. 15. Procédé selon l'une des revendications 9 à 14, caractérisé en ce que le composé non solvant précité utilisé dans l'étape b est choisi dans le groupe comprenant le méthanol, l'éthanol, l'acétone, un mélange acétone-méthanol. 16. Composition solide propulsive comprenant notamment un liant inerte, un oxydant un combustible, un plastifiant, des additifs balistiques, caractérisée en ce que ledit liant inerte est constitué au moins en partie par un polymère selon l'une des revendications 1 à 8. 17. Composition propulsive selon la revendication 16, caractérisée en ce que le polymère précité est un polybutadiène à terminaisons hydroxyles ou carboxyles, ladite composition contenant de 0,2 à 4 % en poids de métal additionné par mole de polymère. 18. Composition propulsive selon la revendication 17, caractérisée en ceque le liant inerte est constitué par le polymère précité. 19. Composition propulsive selon la revendication 17, caractérisée en ce que les groupements silylmétallocènes portés par le polymère précité sont des groupements silylferrocènes, la teneur en fer dans ledit polymère étant comprise entre 3 et 15 %.